(57)【要約】      （修正有）【課題】剛性のあるプラスチック様でありながら、巻回し或いは折り畳んで取り扱うことが可能なプラスチック様網地を具えた漁網であって、結節強度の高い漁網及びその製造方法を提供する。【解決手段】このプラスチック様網地は、繊維強化プラスチック材となっている網脚１及び結節２で構成されている。繊維強化プラスチック材は、ポリアミドを母体とし、ポリアミド中に複数本の共重合ポリアミド繊維が存在するものである。ポリアミド：共重合ポリアミド＝１：１〜３（質量比）である。このプラスチック様網地は、芯成分がポリアミドで鞘成分が共重合ポリアミドで構成され、芯成分と鞘成分の質量比が芯成分：鞘成分＝１〜３：１である芯鞘型複合長繊維を複数本集束してなるマルチフィラメント糸を準備し、このマルチフィラメント糸を複数本引き揃えてなる糸条を用いて組網した後に熱処理して製造される。【選択図】図１
2019088266.tif 000002
【特許請求の範囲】
【請求項１】
網脚と結節が、ポリアミドＡを母体とし、該母体中に該ポリアミドＡよりも融点の高い複数本のポリアミドＢ繊維が存在する繊維強化プラスチック材で形成されており、該ポリアミドＡと該ポリアミドＢ繊維の質量比がポリアミドＡ：ポリアミドＢ繊維＝１〜３：１であることを特徴とするプラスチック様網地を具えた漁網。
【請求項２】
結節は無結節である請求項１記載のプラスチック様網地を具えた漁網。
【請求項３】
芯成分がポリアミドＢで鞘成分が該ポリアミドＢよりも融点の低いポリアミドＡで構成され、芯成分と鞘成分の質量比が芯成分：鞘成分＝１〜３：１である芯鞘型複合長繊維を複数本集束してなるマルチフィラメント糸を準備する工程、
前記マルチフィラメント糸を複数本引き揃えてなる糸条を用いて網脚と結節で構成される網地を得る工程、
前記網地を熱処理して、網脚及び結節を構成している糸条中の鞘成分のみを溶融させた後に固化させる工程により、母体となった鞘成分中に芯成分が当初の繊維形態を維持した状態で存在している網脚及び結節で構成されているプラスチック様網地を得る工程及び
前記プラスチック様網地で漁網を形成する工程を具備することを特徴とする漁網の製造方法。
【請求項４】
網脚及び結節が複数本の糸条を撚りながら形成され、熱処理が無押圧下でなされる請求項３記載の漁網の製造方法。
【請求項５】
網脚及び結節が組網機によって形成される請求項３記載の漁網の製造方法。
【発明の詳細な説明】
【技術分野】
【０００１】
本発明は、高強力が要求される漁網及びその製造方法に関し、特にプラスチック様網地を具えた漁網及びその製造方法に関するするものである。
【背景技術】
【０００２】
従来より、メッシュシートの素材として、芯成分がポリエチレンテレフタレートで鞘成分がポリエチレンテレフタレートよりも融点の低いポリエステル共重合体又はポリオレフィンよりなる芯鞘型複合繊維を用いることは知られている。そして、芯鞘型複合繊維よりなるマルチフィラメント糸を経糸及び緯糸に用いて粗目の織物を製織し、熱処理して鞘成分を溶融させ経糸及び緯糸の交点を融着させてメッシュシートとすることが知られている（特許文献１及び２）。ここで、経糸及び緯糸の交点を融着させるのは、目づれを防止するためである。交点は上下からの圧力で無押圧の熱処理であっても融着が生じ、交点外の経糸及び緯糸では当該熱処理では融着しにくく、結局、選択的に交点が融着されている状態となる。メッシュシートは、主として建築工事現場で足場等の仮設構造物の外側構面に張設するもので、飛来落下物等が仮設構造物外に飛び出すのを防止するのに用いるものであるから、交点外の箇所が融着されていなくても差し支えのないものである。
【０００３】
しかるに、メッシュシート以外の産業用途において、交点外の箇所をも融着して、さらに高剛性となったプラスチック様のシートが要求されることがある。たとえば、養殖網は、魚と絶えず接触して摩耗しやすいし、魚がシートを噛む切ることもあるため、プラスチック様のものが最適である。かかるプラスチック様シートを得るためには、特許文献１及び２に記載されているシートを押圧しながら熱処理をすればよいと考えられる。しかしながら、かかるシートを押圧して熱処理すると、シートが剛直となり、平板としてしか取り扱うことができず、巻物として取り扱うことが困難になるという欠点があった。
【０００４】
そこで、本発明者は、剛性のあるプラスチック様でありながら、巻回し或いは折り畳んで取り扱うことが可能なプラスチック様網地及びその製造方法を提供することを課題とし、以下の如き先願発明を提案した（特許文献３）。先願発明は、網脚と結節が、ポリエチレンを母体とし、該母体中に複数本のポリエチレンテレフタレート繊維が存在する繊維強化プラスチック材で形成されており、該ポリエチレンと該ポリエチレンテレフタレート繊維の質量比がポリエチレン：ポリエチレンテレフタレート繊維＝１：１〜３であることを特徴とするプラスチック様網地及びその製造方法というものである。
【０００５】
【特許文献１】特開２００１−２７１２７０号公報
【特許文献２】特開２００９−２９９２０９号公報
【特許文献３】特願２０１７−１３７８８３号
【発明の概要】
【発明が解決しようとする課題】
【０００６】
しかるに、母体となるポリエチレンをポリアミドＡに代え、繊維であるポリエチレンテレフタレート繊維をポリアミドＡよりも融点の高いポリアミドＢ繊維に代えると、引張強力の低下が殆どなく、結節の強度が比較的高くなることを見出した。したがって、本発明の課題は、プラスチック様でありながら、巻回し或いは折り畳んで取り扱うことが可能なプラスチック様網地を具えた漁網であって、結節強度の高いものを提供することにある。
【課題を解決するための手段】
【０００７】
すなわち、本発明は、網脚と結節が、ポリアミドＡを母体とし、該母体中に該ポリアミドＡよりも融点の高い複数本のポリアミドＢ繊維が存在する繊維強化プラスチック材で形成されており、該ポリアミドＡと該ポリアミドＢ繊維の質量比がポリアミドＡ：ポリアミドＢ繊維＝１〜３：１であることを特徴とするプラスチック様網地を具えた漁網に関するものである。
【０００８】
また、本発明は、特定の芯鞘型複合繊維を用いて、特定の方法で網脚及び結節を形成し、その後、熱処理することにより、上記した課題を解決したプラスチック様網地を具えた漁網を得たものである。すなわち、本発明は、芯成分がポリアミドＢで鞘成分が該ポリアミドＢよりも融点の低いポリアミドＡで構成され、芯成分と鞘成分の質量比が芯成分：鞘成分＝１〜３：１である芯鞘型複合長繊維を複数本集束してなるマルチフィラメント糸を準備する工程、前記マルチフィラメント糸を複数本引き揃えてなる糸条を用いて網脚と結節で構成される網地を得る工程、前記網地を熱処理して、網脚及び結節を構成している糸条中の鞘成分のみを溶融させた後に固化させる工程により、母体となった鞘成分中に芯成分が当初の繊維形態を維持した状態で存在している網脚及び結節で構成されているプラスチック様網地を得る工程及び前記プラスチック様網地で漁網を形成する工程を具備することを特徴とする漁網の製造方法に関するものである。
【０００９】
本発明で用いるプラスチック様網地は網脚１と結節２で構成されている。網脚１と結節２に囲繞される部位は空隙となっており、目３と称される。この目３の形態は、図１に示すように角目であってもよいし、菱目等の他の形態であってもよい。結節２は、図１に示すように無結節であってもよいし、有結節であってもよい。このプラスチック様網地は養殖網等の漁網として使用されるので、無結節であるのが好ましい。有結節であると、魚と接触したときに、魚を傷つける恐れがあるからである。網脚１の径は２〜７ｍｍ程度であり、結節２の面積は２５〜８０ｍｍ2程度である。また、目３の面積は５〜２０ｃｍ2程度である。
【００１０】
網脚１と結節２は、ポリアミドＡを母体とし、この母体中に複数本のポリアミドＢ繊維５が存在する繊維強化プラスチック材で形成されている。ポリアミドＢはポリアミドＡよりも高融点のものである。ポリアミドＢとポリアミドＡの融点差は、５０℃〜８０℃程度であるのが好ましい。融点差が５０℃未満であると、熱処理した際に、芯鞘型複合繊維の鞘成分であるポリアミドＡのみを溶融又は軟化しにくくなり、ポリアミドＢで形成されている繊維が当初の形態を維持しにくくなる傾向が生じる。また、融点差が８０℃を超えると、芯成分と鞘成分の融点差が大きすぎて、複合溶融紡糸法で芯鞘型複合繊維を得にくくなる傾向が生じる。ポリアミドＢとしては、一般的にポリアミド６を採用することができる。また、ポリアミドＡとしては、一般的に共重合ポリアミドを採用することができ、具体的には、ポリアミド６、ポリアミド１１又はポリアミド１２を構成するモノマーを適宜の割合で共重合してなるものを採用することができる。ポリアミドＡとポリアミドＢ繊維５の質量比は、ポリアミドＡ：ポリアミドＢ繊維＝１：１〜３である。ポリアミドＡの質量比がこの範囲より低いと、母体になりにくくなる。一方、ポリアミドＢの質量比がこの範囲より低いと、ポリアミドＢ繊維の径又は数が小さくなり、繊維強化プラスチック材の強力が低下する。
【００１１】
本発明で用いるプラスチック様網地を製造するには、まず、芯成分がポリアミドＢで鞘成分がポリアミドＡで構成された芯鞘型複合長繊維を準備する。この芯鞘型複合長繊維は、芯成分と鞘成分の質量比が芯成分：鞘成分＝１〜３：１である。鞘成分であるポリアミドＡは、繊維強化プラスチック材の母体となるものである。したがって、鞘成分の質量比がこの範囲より低いと、母体になりにくくなる。また、鞘成分の質量比がこの範囲より高いと、芯成分の径又は数が小さくなり、繊維強化プラスチック材の強力が低下する。かかる芯鞘型複合長繊維は、従来公知の複合溶融紡糸法により製造することができる。芯鞘型複合長繊維の繊度は、４〜２０デシテックス程度である。かかる芯鞘型複合長繊維を複数本集束して、マルチフィラメント糸を形成する。集束本数としては、３０〜４００本程度である。
【００１２】
次いで、マルチフィラメント糸を複数本引き揃えて糸条を得る。引き揃え本数は、５〜１０本程度である。そして、この糸条を用いて、組網機又はラッセル編機に掛けることにより、網脚と結節で構成された網地を得る。組網機に掛ける場合には、結節は無結節であっても有結節であっても差し支えないが、プラスチック様網地は養殖網等の漁網として使用されるので、前記した理由により無結節とするのが好ましい。組網機に掛ける際には、１本の糸条を用いてもよいが、２〜４本程度の複数本の糸条を撚り合わせて用いるのが好ましい。複数本の糸条を撚り合わせると、糸条を構成している芯鞘型複合長繊維相互間が密着し、後の熱処理工程を無押圧下で行っても、鞘成分であるポリアミドＡが母体となりやすくなる。
【００１３】
得られた網地は、熱処理される。熱処理温度は、鞘成分であるポリアミドＡの融点以上であって、具体的には１４０〜２００℃程度である。この熱処理により、糸条を構成している芯鞘型複合長繊維の鞘成分のみが溶融する。熱処理は押圧下でも無押圧下でも差し支えないが、より巻回しやすい柔軟性を与えるためには、無押圧下で行うのが好ましい。熱処理後、冷却すると溶融した鞘成分が固化し、網脚１及び結節２が鞘成分であるポリアミドＡを母体とする繊維強化プラスチック材となる。すなわち、網脚１及び結節２が、母体となった鞘成分であるポリアミドＡ中に、芯成分であるポリアミドＢ繊維５が当初の繊維形態を維持した状態で存在している繊維強化プラスチック材となったプラスチック様網地が得られるのである。このプラスチック様網地を用いて、定置網、籠網或いは養殖網等の漁網として、好適に用いることができる。
【発明の効果】
【００１４】
本発明で用いるプラスチック様網地は、網脚及び結節が、ポリアミドＡを母体としポリアミドＢ繊維を内包している高強力の繊維強化プラスチック材で形成されている。ポリアミドは、ポリエチレンテレフタレートやポリエチレンに比べて、柔軟性があるため、プラスチック様でありながら、巻回しやすく折り畳みやすいものである。また、ポリアミドＡとポリアミドＢとは相溶性があるため、結節における強度が高くなる。したがって、このプラスチック様網地で形成された漁網は、使用中には結節で切断されにくく、使用前及び使用後は巻物として搬送等を行うことができ、取り扱いやすいという効果を奏する。
【実施例】
【００１５】
実施例１
芯成分が融点２２５℃のポリアミド６で、鞘成分が融点１５５℃の共重合ポリアミドにより、芯成分：鞘成分＝３：１（質量比）である繊度約７．３デシテックスの芯鞘型複合長繊維を準備した。この芯鞘型複合長繊維を１９２本集束して、１４００デシテックス／１９２フィラメントのマルチフィラメント糸を得た。このマルチフィラメント糸８本を引き揃えて糸条を得た。この糸条３本を撚りながら（３子撚りで）、組網機に掛けて無結節網地を得た。この無結節網地を、ピンテンター型熱処理装置に導入し、幅方向に張力を掛けながら、１７５℃の雰囲気下で３分間熱処理した。その後、室温中に放置して冷却することにより、プラスチック様網地を得た。このプラスチック様網地は、網脚の径が約４ｍｍで無結節の面積は約５０ｍｍ2であり、目は角目であって面積は約１０ｃｍ2であった。
【００１６】
参考例１
芯成分が融点２６０℃のポリエチレンテレフタレートで、鞘成分が融点１３０℃のポリエチレンにより、芯成分：鞘成分＝３：１（質量比）である繊度約８．７デシテックスの芯鞘型複合長繊維を準備した。この芯鞘型複合長繊維を１９２本集束して、１６７０デシテックス／１９２フィラメントのマルチフィラメント糸を得た。このマルチフィラメント糸を用い、熱処理時の雰囲気温度を１５０℃に変更する他は、実施例１と同一の方法でプラスチック様網地を得た。
【００１７】
参考例２
鞘成分を融点１６０℃の共重合ポリエステルの変更すると共に熱処理時の雰囲気温度を１８０℃に変更した他は、参考例１と同一の方法でプラスチック様網地を得た。
【００１８】
［結節強度の測定］
実施例１、参考例１及び２で得られたプラスチック様網地から、縦横方向に３目×３目の合計９目となるように、図２に示す如き試験片を採取した。そして、図２中の○印で囲った結節をフックに掛け、矢印方向に引っ張って、結節が破損した際の強力（結節強度）を測定した。測定器としては、島津製作所社製のオートグラフを用い、引張速度１０ｃｍ／分の条件で測定した。その結果、実施例１のプラスチック様網地は２５７２Ｎであり、参考例１のものは２２０６Ｎであり、参考例２のものは２０９６Ｎであった。
【００１９】
［引張強力の測定］
実施例１、参考例１及び２で得られたプラスチック様網地から、緯方向網脚の中央部を経方向に平行に切断して、図３に示す如き試験片を採取した。そして、図３中の上下端をチャックで把持して、矢印方向に引っ張って、経方向の網脚が切断するときの強力（引張強力）を測定した。測定器としては、島津製作所社製のオートグラフを用い、チャック間距離２５ｃｍ及び引張速度３０ｃｍ／分の条件で測定した。その結果、実施例１のプラスチック様網地は１９０４Ｎであり、参考例１のものは２０２０Ｎであり、参考例２のものは１７１３Ｎであった。
【図面の簡単な説明】
【００２０】
【図１】本発明で用いるプラスチック様網地の一例を平面視したときの写真である。
【図２】結節強度を測定する際の試験片を状態を示した模式図である。
【図３】引張強力を測定する際の試験片を状態を示した模式図である。
【符号の説明】
【００２１】
１    網脚
２    結節
３    目
【図１】
2019088266.tif 000003
【図２】
2019088266.tif 000004
【図３】
2019088266.tif 000005
【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
芯成分がポリアミドＢで鞘成分が該ポリアミドＢよりも融点の低いポリアミドＡで構成され、芯成分と鞘成分の質量比が芯成分：鞘成分＝１〜３：１である芯鞘型複合長繊維を複数本集束してなるマルチフィラメント糸を準備する工程、
前記マルチフィラメント糸を複数本引き揃えてなる糸条を用いて網脚と結節で構成される網地を得る工程、
前記網地を熱処理して、網脚及び結節を構成している糸条中の鞘成分のみを溶融させた後に固化させる工程により、母体となった鞘成分中に芯成分が当初の繊維形態を維持した状態で存在している網脚及び結節で構成されているプラスチック様網地を得る工程及び
前記プラスチック様網地で漁網を形成する工程を具備することを特徴とする漁網の製造方法。
【請求項２】
結節は無結節である請求項１記載の漁網の製造方法。
【請求項３】
網脚及び結節が複数本の糸条を撚りながら形成され、熱処理が無押圧下でなされる請求項１記載の漁網の製造方法。
【請求項４】
網脚及び結節が組網機によって形成される請求項１記載の漁網の製造方法。
【手続補正３】
【補正対象書類名】明細書
【補正対象項目名】０００１
【補正方法】変更
【補正の内容】
【０００１】
本発明は、高強力が要求される漁網の製造方法に関し、特にプラスチック様網地を具えた漁網の製造方法に関するするものである。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
本発明は、特定の芯鞘型複合繊維を用いて、特定の方法で網脚及び結節を形成し、その後、熱処理することにより、上記した課題を解決したプラスチック様網地を具えた漁網を得たものである。すなわち、本発明は、芯成分がポリアミドＢで鞘成分が該ポリアミドＢよりも融点の低いポリアミドＡで構成され、芯成分と鞘成分の質量比が芯成分：鞘成分＝１〜３：１である芯鞘型複合長繊維を複数本集束してなるマルチフィラメント糸を準備する工程、前記マルチフィラメント糸を複数本引き揃えてなる糸条を用いて網脚と結節で構成される網地を得る工程、前記網地を熱処理して、網脚及び結節を構成している糸条中の鞘成分のみを溶融させた後に固化させる工程により、母体となった鞘成分中に芯成分が当初の繊維形態を維持した状態で存在している網脚及び結節で構成されているプラスチック様網地を得る工程及び前記プラスチック様網地で漁網を形成する工程を具備することを特徴とする漁網の製造方法に関するものである。
【手続補正６】
【補正対象書類名】明細書
【補正対象項目名】０００９
【補正方法】変更
【補正の内容】
【０００９】
本発明の工程中で得られるプラスチック様網地は網脚１と結節２で構成されている。網脚１と結節２に囲繞される部位は空隙となっており、目３と称される。この目３の形態は、図１に示すように角目であってもよいし、菱目等の他の形態であってもよい。結節２は、図１に示すように無結節であってもよいし、有結節であってもよい。このプラスチック様網地は養殖網等の漁網として使用されるので、無結節であるのが好ましい。有結節であると、魚と接触したときに、魚を傷つける恐れがあるからである。網脚１の径は２〜７ｍｍ程度であり、結節２の面積は２５〜８０ｍｍ2程度である。また、目３の面積は５〜２０ｃｍ2程度である。
【手続補正７】
【補正対象書類名】明細書
【補正対象項目名】００１１
【補正方法】変更
【補正の内容】
【００１１】
上記したプラスチック様網地を製造するには、まず、芯成分がポリアミドＢで鞘成分がポリアミドＡで構成された芯鞘型複合長繊維を準備する。この芯鞘型複合長繊維は、芯成分と鞘成分の質量比が芯成分：鞘成分＝１〜３：１である。鞘成分であるポリアミドＡは、繊維強化プラスチック材の母体となるものである。したがって、鞘成分の質量比がこの範囲より低いと、母体になりにくくなる。また、鞘成分の質量比がこの範囲より高いと、芯成分の径又は数が小さくなり、繊維強化プラスチック材の強力が低下する。かかる芯鞘型複合長繊維は、従来公知の複合溶融紡糸法により製造することができる。芯鞘型複合長繊維の繊度は、４〜２０デシテックス程度である。かかる芯鞘型複合長繊維を複数本集束して、マルチフィラメント糸を形成する。集束本数としては、３０〜４００本程度である。
【手続補正８】
【補正対象書類名】明細書
【補正対象項目名】００１４
【補正方法】変更
【補正の内容】
【００１４】
本発明の工程中で得られるプラスチック様網地は、網脚及び結節が、ポリアミドＡを母体としポリアミドＢ繊維を内包している高強力の繊維強化プラスチック材で形成されている。ポリアミドは、ポリエチレンテレフタレートやポリエチレンに比べて、柔軟性があるため、プラスチック様でありながら、巻回しやすく折り畳みやすいものである。また、ポリアミドＡとポリアミドＢとは相溶性があるため、結節における強度が高くなる。したがって、このプラスチック様網地で形成された漁網は、使用中には結節で切断されにくく、使用前及び使用後は巻物として搬送等を行うことができ、取り扱いやすいという効果を奏する。